(57)【要約】【課題】内燃機関の高出力化と、小型化に対応でき、ピン穴２０とピストンピン２１との間の良好な潤滑が可能であってピン穴２０の強化による亀裂防止がはかられた内燃機関用ピストンを提供する。【解決手段】アルミニウムシリコン合金によって鋳造し、ピンボス１８の部分に設けられているピン穴２０のピストン中心側部分とピストン外周側の部分とをそれぞれテーパ部２７、２８とするとともに、ピン穴２０のとくに係止リング溝２４の近傍を除いて、ピン穴の内表面にディンプル加工による凹部３３を形成するとともに、上記ディンプル加工によってピストン母材中の初晶シリコンを微細化してピン穴の内表面を微細層によって強化する。【選択図】図４
2014234778.tif 000002
【特許請求の範囲】
【請求項１】
コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストン中心側の部分をピストン中心側の方が大径のテーパ穴とし、しかも前記ピン穴の内表面にディンプル加工を施して該ディンプル加工による凹部を潤滑油の油溜りとするとともに、前記ディンプル加工によってピストン母材中の初晶シリコンを微細化して前記ピン穴の内表面に微細層を形成した内燃機関用ピストン。
【請求項２】
前記ピン穴の内のこのピストン中心側の部分を中心側の方が大径のテーパ穴とするとともに、前記ピン穴のピストン外周側の部分を外周側の方が大径のテーパ穴とし、しかも前記ピン穴の中間部をストレートなピン穴とした請求項１に記載の内燃機関用ピストン。
【請求項３】
前記テーパ穴が２０分以下の傾斜を有する請求項１または２に記載の内燃機関用ピストン。
【請求項４】
前記テーパ穴が複数のテーパ角度を有するテーパ穴を段階的に組合わせて成る請求項１または２に記載の内燃機関用ピストン。
【請求項５】
前記ディンプル加工が球形粒子を前記ピン穴の内表面に噴射して施される請求項１に記載の内燃機関用ピストン。
【請求項６】
前記ディンプル加工のための球形粒子の噴射によってピストン母材中の初晶シリコンであってピン穴内表面および近傍の初晶シリコンが微細化されて微細層が形成される請求項５に記載の内燃機関用ピストン。
【請求項７】
前記ピン穴の係止リング溝の近傍では、マスキングを施し球形粒子を直接当てない請求項３または４に記載の内燃機関用ピストン。
【請求項８】
コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストン頂面側であってピストンピンの変形によって高い圧力を受ける中心側に前記ピストンピンを逃げるリリーフ部を形成し、しかも前記ピン穴の内表面にディンプル加工を施して該ディンプル加工による凹部を潤滑油の油溜まりとするとともに、前記ディンプル加工によってピストン母材中の初晶シリコンを微細化して前記ピストン穴の内表面に微細層を形成した内燃機関用ピストン。
【請求項９】
前記ディンプル加工が球形粒子を前記ピン穴の内表面に噴射して施される請求項８に記載の内燃機関用ピストン。
【請求項１０】
前記ピン穴の係止リング溝の近傍では、前記ディンプル加工がなされない請求項８に記載の内燃機関用ピストン。
【請求項１１】
コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストン中心側の部分をピストン中心側の方が大径のテーパ穴になるようにテーパ加工を施すとともに、前記ピン穴の内表面にディンプル加工を施して該ディンプル加工による凹部を潤滑油の油溜まりとするとともに、前記ディンプル加工によってピストン母材中の初晶シリコンを微細化して前記ピン穴の内表面に微細層を形成するようにした内燃機関用ピストンのピン穴の加工方法。
【請求項１２】
前記ピン穴の係止リング溝の近傍では、直接施されたマスクによって前記ディンプル加工が行なわれないようにした請求項１１に記載の内燃機関用ピストンのピン穴の加工方法。
【請求項１３】
前記ピン穴よりも小さな開口を側部に有する遮蔽体を前記ピストンに被せ、前記小さな開口を通して斜めに球形粒子を噴射し、前記小さな開口によって前記ピン穴の係止リング溝の近傍では、前記ディンプル加工が行なわれないようにした請求項１１に記載の内燃機関用ピストンのピン穴の加工方法。
【請求項１４】
コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストンの頂面側であってピストン中心側に前記ピストンピンを逃げるリリーフ部を形成するとともに、前記ピン穴の内表面にディンプル加工を施して該ディンプル加工によってピストン母材中の初晶シリコンを微細化して前記ピン穴の内表面に微細層を形成するようにした内燃機関用ピストンのピン穴の加工方法。
【請求項１５】
前記ピン穴の係止リング溝の近傍では、直接施されたマスクによって前記ディンプル加工が行なわれないようにした請求項１４に記載の内燃機関用ピストンのピン穴の加工方法。
【請求項１６】
前記ピン穴よりも小さな開口を側部に有する遮蔽体を前記ピストンに被せ、前記小さな開口を通して斜めに球形粒子を噴射し、前記小さな開口によって前記ピン穴の係止リング溝の近傍では、前記ディンプル加工が行なわれないようにした請求項１４に記載の内燃機関用ピストンのピン穴の加工方法。
【発明の詳細な説明】
【技術分野】
【０００１】
本発明は内燃機関用ピストンおよびそのピン穴の加工方法に係り、とくにコネクティングロッドにピストンピンを介して連結するピストンであって、ピストンピンを挿通するピン穴を形成したピンボスを備える内燃機関用ピストン、およびそのピン穴の加工方法に関する。
【背景技術】
【０００２】
内燃機関は、シリンダ内における燃焼に伴うガス膨張の圧力をピストンによって受け、ピストンピンによって連結されたコネクティングロッドを介してクランクシャフトのクランク部に伝達し、これによってピストンの直線運動をクランクシャフトの回転運動に変換して出力するようにしている。このときに、ピストンのピンボスのピン穴の内表面であって燃焼室側のピストン中心寄りの部分には、機械的に大きな負荷がかかる。とくに内燃機関の高出力化と小型化の要求によって、ピン穴の部分に大きな負荷がかかり、ピン穴亀裂リスクが増している。
【０００３】
一方で、ピストンの耐熱性を改善するために、アルミニウムシリコン合金を鋳造してピストンを製作することが行なわれている。ところがアルミニウムシリコン合金は、初晶シリコンが大きく成長した鋳造組織になり易い性質を持っており、この状態で塑成加工や切削加工を施すと、初晶シリコンとアルミニウムマトリックスの境界面等で亀裂が入り、機械的性質が低下する恐れがある。とくにピストンの場合には、ピン穴の部分に亀裂を生じ易い問題がある。
【０００４】
また、ピストンの小型化と高出力化とに伴って、ピストンピンを受けるピン穴の内表面の面積が筒内圧荷重に対し小さくなり、このためにピストンピンの外周面と接触するピン穴の部分の面圧が上昇し、カジリが発生し易くなる問題もある。一方、燃焼室口元応力緩和のためにピン穴のピストン外周側をテーパ状にすることが試みられているが、このような対策を行なうとピン穴テーパ形状起点の面圧がさらに上昇することになる。従ってピストンピンのピン穴に対するカジリの発生がより生じ易くなる問題がある。
【０００５】
また実開昭６１−５３５４１号公報においては、燃焼圧を受けてピストンピンが変形する際、ピン穴の局部的な応力の集中を緩和するために、ピストンに形成されたピンボスのピン穴の内表面を、機関の爆発力による集中応力を平均化するためにピストン中心側に向かって多段テーパ状に形成している。このような構成によっても、同様にピン穴のストレート部分の面積が小さくなって面圧が高くなることにより、ピストンピンとピン穴との間でのカジリの発生がより顕著になる。
【０００６】
ピストンのピン穴の部分を補強する別の対策は、銅−アルミニウム合金等の高強度の合金材料から成るブシュを予め別に作製しておき、ピン穴に挿入するものである。しかしこのピン穴ブシュによる補強は、ピストンの高コスト化に繋がる欠点がある。
【先行技術文献】
【特許文献】
【０００７】
【特許文献１】実開昭６１−５３５４１号公報
【発明の概要】
【発明が解決しようとする課題】
【０００８】
本願発明の課題は、内燃機関の高出力化による負荷の増大および小型化に伴うピストンピン径の縮小のため、ピストンピンとピン穴間の面圧が上昇し、それにより発生する亀裂およびカジリを防止するようにした内燃機関用ピストンを提供することである。
【０００９】
本願発明の別の課題は、ピストンピンとピン穴との間での油膜切れの抑制、および十分な油を確保するために潤滑がより完全に行なわれるようにした内燃機関用ピストンを提供することである。
【００１０】
本願発明のさらに別の課題は、ピン穴のピストン中心側端部あるいはピストン外周側端部における応力の集中、あるいは応力の集中に伴う亀裂の発生が防止されるようにした内燃機関用ピストンを提供することである。
【００１１】
本願発明のさらに別の課題は、ピストンピンとピン穴との間のカジリの発生が抑制されるようにした内燃機関用ピストンを製造が容易且つ安価に提供することである。
【００１２】
本願発明の上記の課題および別の課題は、以下に述べる本願発明の技術的思想、およびその実施の形態によって明らかにされる。
【課題を解決するための手段】
【００１３】
本願の主要な発明は、コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストン中心側の部分をピストン中心側の方が大径のテーパ穴とし、しかも前記ピン穴の内表面にディンプル加工を施して該ディンプル加工による凹部を潤滑油の油溜まりとするとともに、前記ディンプル加工によってピストン母材中の初晶シリコンを微細化して前記ピン穴の内表面に微細層を形成した内燃機関用ピストンに関するものである。
【００１４】
ここで、前記ピン穴の内のこのピストン中心側の部分を中心側の方が大径のテーパ穴とするとともに、前記ピン穴のピストン外周側の部分を外周側の方が大径のテーパ穴とし、しかも前記ピン穴の中間部をストレートなピン穴としてよい。また前記テーパ穴が２０分以下の傾斜を有してよい。また前記テーパ穴が複数のテーパ角度を段階的に組合わせて成るようにしてよい。また前記ディンプル加工が球形粒子を前記ピン穴の内表面に噴射して施されてよい。また前記ディンプル加工のための球形粒子の噴射によってピストン母材中の初晶シリコンであってピン穴内表面近傍の初晶シリコンが微細化されて微細層が形成されてよい。また前記ピン穴の係止リング溝の近傍では、前記ディンプル加工がなされないようにしてよい。
【００１５】
次に別の主要な発明は、コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストン頂面側であってピストンピンの変形によって高い圧力を受ける中心側に前記ピストンピンを逃げるリリーフ部を形成し、しかも前記ピン穴の内表面にディンプル加工を施して該ディンプル加工による凹部を潤滑油の油溜まりとするとともに、前記ディンプル加工によってピストン母材中の初晶シリコンを微細化して前記ピン穴の内表面に微細層を形成した内燃機関用ピストンに関するものである。
【００１６】
ここで、前記ディンプル加工が球形粒子を前記ピン穴の内表面に噴射して施されてよい。また前記ピン穴の係止リング溝の近傍では、前記ディンプル加工がなされないようにしてよい。
【００１７】
また加工方法に関する主要な発明は、コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストン中心側の部分をピストン中心側の方が大径のテーパ穴になるようにテーパ加工を施すとともに、前記ピン穴の内表面にディンプル加工を施して該ディンプル加工による凹部を潤滑油の油溜まりとするとともに、前記ディンプル加工によってピストン母材中の初晶シリコンを微細化して前記ピン穴の内表面に微細層を形成するようにした内燃機関用ピストンのピン穴の加工方法に関するものである。
【００１８】
ここで、前記ピン穴の係止リング溝の近傍では、直接施されたマスクによって前記ディンプル加工が行なわれないようにしてよい。また前記ピン穴よりも小さな開口を側部に有する遮蔽体を前記ピストンに被せ、前記小さな開口を通して斜めに球形粒子を噴射し、前記小さな開口によって前記ピン穴の係止リング溝の近傍では、前記ディンプル加工が行なわれないようにしてよい。
【００１９】
加工方法に関する別の主要な発明は、コネクティングロッドにピストンピンを介して連結するピストンであって、前記ピストンピンを挿通するピン穴を形成したピンボスを備えるピストンにおいて、
アルミニウムシリコン合金によって鋳造し、前記ピン穴の内の少なくともこのピストンの頂面側の部分であってピストン中心側に前記ピストンピンを逃げるリリーフ部を形成するとともに、前記ピン穴の内表面にディンプル加工を施して該ディンプル加工によってピストン母材中の初晶シリコンを微細化して前記ピン穴の内表面に微細層を形成するようにした内燃機関用ピストンのピン穴の加工方法に関するものである。
【００２０】
ここで、前記ピン穴の係止リング溝の近傍では、直接施されたマスクによって前記ディンプル加工が行なわれないようにしてよい。また前記ピン穴よりも小さな開口を側部に有する遮蔽体を前記ピストンに被せ、前記小さな開口を通して斜めに球形粒子を噴射し、前記小さな開口によって前記ピン穴の係止リング溝の近傍では、前記ディンプル加工が行なわれないようにしてよい。
【発明の効果】
【００２１】
本願の主要な発明は、アルミニウムシリコン合金によって鋳造された内燃機関用ピストンにおいて、ピン穴の内の少なくともこのピストン中心側の部分をピストン中心側の方が大径のテーパ穴とするか、リリーフ部を形成し、しかもピン穴の内表面にディンプル加工を施して該ディンプル加工による凹部を潤滑油の油溜まりとするとともに、上記ディンプル加工によってピストン母材中の初晶シリコンを微細化してピン穴内表面を微細層によって強化したものである。
【００２２】
従ってこのような構成によると、ピン穴がテーパ穴から構成されるために、燃焼圧に伴うピストンピンの変形によってピン穴の内表面に局部的な応力の集中が生ずることが解消され、ピン穴内表面の耐圧性が向上するようになる。しかもディンプル加工による凹部から成る油溜まりによって潤滑油が確実に保持されるために、ピストンピンとピン穴との間での潤滑不良を回避してカジリを抑制することが可能になる。またディンプル加工によって形成される初晶シリコンの微細化による微細層で、ピン穴の内表面が強化される。従ってとくに内燃機関の高出力化と小型化とによって、ピン穴の内表面の面積が小さくなる傾向の下において、ピストンピンとピン穴との間の良好な連結構造、とくに潤滑構造を達成することが可能になる。
【図面の簡単な説明】
【００２３】
【図１】本発明の一実施の形態に係るピストンの外観斜視図である。
【図２】同ピストンの縦断面図である。
【図３】ピン穴の軸線を含む面に沿った同ピストンの縦断面図である。
【図４】ピン穴の部分の拡大縦断面図である。
【図５】ディンプル加工によるピン穴表面の粗さの測定点を示すピストンのピンボス部分の要部断面図とその説明図である。
【図６】ピン穴の内表面の構造を示す拡大断面図である。
【図７】ピン穴の表面のＳＥＭによる撮影画像である。
【図８】ディンプル加工したピン穴の断面のミクロ組織の画像である。
【図９】ピン穴の強度改善の結果を示すグラフである。
【図１０】ピストンの耐久試験の結果を示すグラフである。
【図１１】ピン穴の加工を行なうためのピストンの取付け構造を示す縦断面図である。
【図１２】ピン穴の加工の工程を順を追って説明する工程図である。
【図１３】別の実施の形態の内燃機関用ピストンの縦断面図である。
【図１４】同ピストンのピン穴の中心軸に沿う断面図である。
【発明を実施するための形態】
【００２４】
以下本願発明を図示の実施の形態によって説明する。
【００２５】
図１〜図３は、第１の実施の形態のピストンの全体の構成を示すものである。このピストンは、例えばシリコンを１０〜２０％含有するアルミニウムシリコン合金によって鋳造されたピストンであって、直噴型ディーゼルエンジンに用いられるものである。ピストンはその上面が平坦な面になっており、この平坦な面のほぼ中央部に、燃焼室１０が凹部によって形成されている。そしてこのピストンの外周面上には、上から順に３本のリング溝１１、１２、１３が形成されている。これらのリング溝には、ピストンリングあるいはオイルリングが装着されるようになっている。またとくに図２に示すように、ピストンの内部であってリング溝１１、１２、１３の内側で、しかも燃焼室１０の斜め下方には、このピストンの内部を円周方向に貫通するように冷却用空洞１４が形成されている。冷却用空洞１４には下側からオイルが噴射されて循環することにより、運転時における温度上昇を抑えるようになっている。
【００２６】
次にこのピストンのコネクティングロッドとの連結構造のための構成について説明する。ピストンの下側の部分には、このピストンの軸線と直交するように一対のピンボス１８が形成されている。ピンボス１８には、その中心部を貫通するようにピン穴２０が形成されている。このピン穴２０には、図３において鎖線で示すピストンピン２１が挿入されるようになっている。ピストンピン２１はこのピストンとコネクティングロッド２２とを連結するものである。そしてピン穴２０に挿入されたピストンピン２１が脱落しないように、係止リング溝２４が形成され、この係止リング溝２４に装着される係止リングによってピストンピン２１の軸線方向の移動を押さえるようにしている。
【００２７】
次に上記ピストンピン２１が挿入されるピン穴２０の内表面の構成について図４により説明する。ピン穴２０は、その軸線方向の中間の部分がストレート部２６から構成されるとともに、ピストン中心側の部分がテーパ部２７になっている。またピストン外周側の部分がテーパ部２８から構成されている。ピストン中心側のテーパ部２７は、それぞれ異なる角度を持つ３つのテーパを段階的に組合わせたテーパ部となっている。またピストン外周側のテーパ部２８は、３つのテーパを段階的に組合わせた構造になっている。一般にテーパ角は、２０分以内の角度であって、しかも２〜４段階の傾斜角で順次段階的に変化させ、傾斜角が０度のストレート部２６と連続されるような値に設定することが好適である。
【００２８】
しかもピン穴２０の内表面には、図６に示すようなディンプル加工による凹部３３と、ディンプル加工による初晶シリコンの微細化による微細層とが形成されている。この凹部３３は、後述するマイクロピーニング処理によって形成される。また微細層３４は、アルミニウムとともに合金を形成する初晶シリコンを球形粒子の噴射によって物理的に微細化してピン穴２０の内表面に沿って形成されている。しかもここでは、とくに図４に示すように、ピン穴２０の外周側の端部にはディンプル加工が施されないようにしている。すなわちディンプル加工時に、予めピン穴２０の内表面であって外周側の部分にポリウレタン、硬質ゴム、ＰＯＭ樹脂等から成るマスク３２を被せておき、この状態で噴射加工を行なうことによって、マスク３２が被された部分以外のピン穴２０の内表面にディンプル加工による凹部３３が無数に形成されるようにしている。図６に示される凹部３３が潤滑油の保持のための油溜まりとなり、これによってピストンピン２１とピン穴２０との間のより良好な潤滑を達成するようにしている。しかもマスク３２によって係止リング溝２４への球形粒子の噴射が回避されるために、係止リング溝２４のエッジがだれることがない。
【００２９】
ここでマイクロピーニング処理は、次のような条件で行なう。
【００３０】
球形粒子の噴射角度：２０〜６０度（ピン穴２０の表面に対する角度）
噴射圧力：０．２０〜１．０ＭＰａ
投射物質：球形粒子（粒度分布の中心径２０〜２００μｍ）
投射時間：５〜４０秒
ピン穴２０表面の粗さ：Ｒａ０．５〜５．０μｍ
マイクロピーニング処理において、同じサイズの球形粒子を利用して、噴射圧力を増減させたときのピン穴２０の内表面の表面粗さは、表１のように変化する。なお表１の上面、下面、２つの側面の測定点は、図５に対応している。噴射圧力が高い場合には、そのディンプル加工の効果も期待できる。しかるに噴射圧力を高くすると、粗さの範囲が大きくなって、ピストンピン２１との間の嵌合精度がばらつくようになる。これに対して噴射圧力が低い場合には、全面で安定した表面粗さとなるが、処理しないピン穴表面粗さと比較した場合の変化が非常に小さいために、処理効果が期待できない。ピン穴の嵌合精度を保証可能であって、しかもピン穴の内表面の全面で均一な表面粗さとなる投射材の選定と噴射圧力の調整とを適正に行なわなければならない。中心径が２０〜２００μｍの球形粒子を用いた場合には、上記の噴射圧は、０．２０〜１．０ＭＰａの値になる。この値よりも大きいと、粗さの範囲（Ｒａ）が大きくなってピストンピンとの嵌合精度がばらつくようになる。これに対して上記の範囲よりも小さい場合には、処理効果が現れない問題がある。
【００３１】
【表１】
2014234778.tif 000003
【００３２】
図６はピストンのピン穴２０の内表面に、マイクロピーニング処理を行なったときのイメージ図であってこれによってピン穴の内表面に多数の凹部３３から成る油溜まりが形成され、潤滑性が改善される。また上記マイクロピーニング処理によって、このピストンの母材中の初晶シリコンが微細化されることになり微細層３４が形成される。この微細層３４は、物理的に形成されるものであって、その厚さは１０〜５０μｍ程度になる。図７はこのような加工が施されたピン穴の内表面のＳＥＭによる画像を示している。また図８はこのような処理を行なったピン穴の断面のミクロ組織を示している。
【００３３】
図９は、上述のようなマイクロピーニング処理と、ピン穴２０の内表面のプロファイル形状との組合わせによる強度の増加を示している。ピン穴がストレートであって未処理の場合を１００％としたときに、後述する第２の実施の形態のサイドリリーフ形状のピン穴によると、１０５％に強度が増大する。またピン穴をテーパあるいはバレルのプロファイル形状にした場合には、１１０％の強度となる。これに対してストレート形状にマイクロピーニング処理を施した場合には、１２０％の強度となる。またサイドリリーフ形状（実施の形態２）とマイクロピーニング処理との組合わせの場合には、１２５％の値を示す。さらにはテーパあるいはバレルのプロファイル形状のピン穴にさらにマイクロピーニング処理を施すと、１３０％の強度になり、強度が３０％改善されることになる。このような結果から、ストレートなピン穴に処理を施すことによって、サイドリリーフやテーパ、バレル形状のプロファイルによるピン穴の補強の場合よりも強度が向上することが確認される。またテーパやバレルのプロファイルにマイクロピーニング処理を追加することによって、さらにピン穴の強度が増加し、ブシュ入りのピストンの代替となる。
【００３４】
図１０は、実験による耐久試験の結果を示している。この試験は４気筒のエンジンの１番目の気筒と３番目の気筒にマイクロピーニング処理を施したピストンを組込み、２番目の気筒と４番目の気筒に未処理のピストンを組込むようにしている。そしてピン穴上面とピストンピンとの接触面積を減らし、あるいはまた燃焼爆発時の発生筒内圧力を増大させる等して過酷な条件とし、ピン穴に亀裂が発生し易い状態で試験運転を行なった結果である。この結果によれば、図１０から明らかな如く、マイクロピーニング処理を施すことによって亀裂発生時間が２倍以上伸びることが確認された。
【００３５】
図１１は、上記のような油溜まりを形成するためのマイクロピーニング処理による加工装置に対するピストンの取付けを示している。この装置はインデックステーブル３６を備えている。インデックステーブル３６はその円周方向に６０度間隔で、６箇所にピストンの保持部が設けられている。各保持部には、取付け台３７が設けられるとともに、この取付け台３７の突出保持部３８によってピストンを保持している。突出保持部３８の上端側の形状は、コネクティングロッド２２の形状とほぼ同様であって、両側のピンボス１８間に突出保持部３８が挿入されて取付け台３７上にピストンが保持されるようになっている。そして上から逆カップ状をなす遮蔽体４１を被せる。この遮蔽体４１の両側には円形の開口４２が形成されている。この開口４２の大きさと、噴射ノズル４６による噴射角度との相対的な位置関係によって、ピン穴２０の内表面に対するディンプル加工の領域を設定することが可能になる。
【００３６】
図１２はディンプル加工のためのマイクロピーニング処理の一連の工程を示しており、上方から遮蔽体４１が降りてきて取付け台３７上に取付けられたピストンに対してこの遮蔽体４１が被せられる。そして工程２において、噴射アーム４５の先端に取付けられた噴射ノズル４６が斜め３０度の角度から球形状の微粒子を噴射し、これによってピストンのピン穴２０の内表面に噴射加工を行なう。このときに遮蔽体４１の開口４２によって、ピン穴２０のピストン外周側部分の加工が抑制されて係止リング溝２４の部分への微粒子の噴射が阻止される。従ってマスク３２を被せることなく遮蔽体４１によってディンプル加工の加工領域を設定できるようになる。
【００３７】
マイクロピーニング処理が終わったならば、工程３に示すように、空気だけを噴射するガンが下降し、これによってピストンのピン穴２０の内表面に溜まった微粒子を吹飛ばして除去する。この後に工程４において遮蔽体４１が上昇する。そして工程５において、インデックステーブル３６が６０度回転し、次のピストンの加工が行なわれる。
【００３８】
このように本実施の形態のピストンは、そのピン穴２０のピストン中心側とピストン外周側とにそれぞれテーパ部２７、２８を備えるとともに、係止リング溝２４が形成されている外周側の近傍を除いてピン穴２０の内表面にディンプル加工による凹部３３が形成され油溜まりとなり、さらに初晶シリコンの微細化による微細層３４が形成されている。従って局部的な応力の集中に伴うピン穴２０の損傷が回避されるとともに、ピストンピン２１とピン穴２０との間での良好な潤滑が確保される。
【００３９】
シリンダ内における燃焼爆発によって図３に示すピストンはその上面が下方に向って燃焼圧を受ける。この燃焼圧に伴う力Ｆ１がピストンピン２１の両端をピンボス１８を介して下方に押す。ピストンピン２１の中間部はコネクティングロッド２２によって支えられ、反力としてＦ２を生ずるため、ピストンピン２１はその両端側の部分が下方であって中間部分が上方になるように湾曲して変形する。このようなピストンピン２１の変形に伴って、ピン穴２０の中心側の部分はそのピストン上端側の部分が高い圧縮応力を受け、またピン穴２０のピストン外周側の部分がその端部において大きな圧縮応力を受ける。このようなピストンピン２１の受ける応力の状態は、クランクシャフトによってピストンを上昇させてシリンダ内の吸気を圧縮するときも同様である。
【００４０】
本実施の形態のピストンは、とくにピン穴２０のピストン中心側のテーパ部２７とピストン外周側のテーパ部２８とによって、上述のピストンピン２１の変形に伴う応力の集中を緩和することになり、ピン穴２０が形成されたピンボス１８の破壊を防止する。とくにこのような破壊の防止の効果は、内燃機関が高出力化されるとともに小型化された場合に大きなメリットをもたらす。
【００４１】
しかもピストンの小型化に伴うピン穴２０の内表面の面積の減少と、そして内燃機関の高出力化に伴うピン穴２０の内表面の面圧の増加による潤滑不良を、ディンプル加工によって形成された凹部３３から成る油溜まりが保持する潤滑油によって解消するようにしている。従ってピン穴２０の内表面、とくにテーパ状になっていないストレート部２６の平均的な面圧が高くなってカジリが発生し易くなっても、上記ディンプル加工による油溜まりに保持された潤滑油によってカジリの発生を回避することが可能になる。従って小型で高出力の内燃機関によるピストンピン２１とピン穴２０との間のカジリの問題を効果的に解消することが可能になる。
【００４２】
またこのようなピン穴２０に対するディンプル加工による凹部３３の形成は、ピン穴２０の内表面に圧縮残留応力を発生させ、表面硬さも向上する。これによってピン穴２０それ自体の強度が増加する利点をもたらす。さらにこのようなディンプル加工は、ピストン母材中の初晶シリコンであってピン穴２０内表面近傍の初晶シリコンを微細化して、ピン穴２０の内表面近傍に微細層を形成することになり、ピストンを構成するアルミニウム合金中の加工表面に露出している初晶シリコンを微細化することでピン穴２２の強度向上に貢献する。従ってこのような初晶シリコンの微細化により、ピン穴２０の内表面の強度の増大をもたらす。この結果ピン穴２０の亀裂防止が図られるようになる。またこの亀裂防止対策は、ピン穴補強用ブシュに比較して低コストで実現できる利点がある。
【００４３】
次に別の実施の形態を図１３および図１４によって説明する。この実施の形態は、ピストンのピン穴２０のピストン中心側の部分とピストン外周側の部分とにそれぞれテーパ部２７、２８を形成する代わりに、ピン穴２０のピストン中心側の部分にリリーフ部５２を形成したものである。すなわち、ピストンピン２１の変形は、とくに図３に示したように、通常の運転時においては中心部が頂面側の方に突出し、両端側が下方に変位するような湾曲した「く」の字状の変形を行なう。同時にピストンピン２１が中空の場合には偏平に押潰したように変形してピン穴２０に対して局部的に大きな圧力を及ぼす。従って上記のピストンピン２１の変形に伴って接触するピン穴２０の部分にリリーフ部５２を形成することによって、ピン穴２０の局部的な一部の部分が押潰されるように変形するピストンピン２１に押されて圧縮応力を受けたり、ピン穴２０の内表面の損傷が起こったりするのを回避する。従って上記のようなピストンピン２１によって局部的な応力が加えられる部分にリリーフ部５２を形成し、このリリーフ部５２によって応力の緩和を図るようにしている。しかもここでは、ピン穴２０の内表面の部分であって係止リング溝２４の近傍を除く部分に図６に示すようなディンプル加工面を形成している。このようなディンプル加工面においては、小さな凹部３３が無数に形成され、このような凹部３３が油溜まりとなって潤滑剤の保持が行なわれる。また初晶シリコンの微細層３４から成る補強層によってピン穴２０の内表面が補強強化されている。すなわちこの実施の形態は、テーパ部２７、２８に代えてリリーフ部５２を形成したものである。また他の構成については、上記第１の実施の形態と同様の構成になっている。また係止リング溝２４の近傍において、ピン穴２０の内表面にディンプル加工を施さないようにする構成についても、上記第１の実施の形態と同様であって、直接マスク３２を施す（図４）か、遮蔽体４１の開口４２（図１１）によって行なう。
【００４４】
以上本願発明を図示の実施の形態によって説明したが、本願発明は上記実施の形態によって限定されることなく、本願発明の技術的思想の範囲内において各種の変更が可能である。例えば上記実施の形態におけるピン穴２０の形状や、その内表面に形成されるディンプル加工による凹部３３の大きさ、あるいはその数等については、用いられる内燃機関の出力等に応じて各種の変更が可能である。
【産業上の利用可能性】
【００４５】
本願発明は、内燃機関とくに直噴型ディーゼルエンジンにおけるシリンダの内部に組込まれるピストンとして利用することができる。
【符号の説明】
【００４６】
１０  燃焼室
１１〜１３  リング溝
１４  冷却用空洞
１８  ピンボス
２０  ピン穴
２１  ピストンピン
２２  コネクティングロッド
２４  係止リング溝
２６  ストレート部
２７  中心側テーパ部
２８  外周側テーパ部
３２  マスク
３３  凹部（ディンプル加工面）
３４  微細層
３６  インデックステーブル
３７  取付け台
３８  突出保持部
４１  遮蔽体
４２  開口
４５  噴射アーム
４６  噴射ノズル
４７  空気噴射用ノズル
５２  リリーフ部
【図１】
2014234778.tif 000004
【図２】
2014234778.tif 000005
【図３】
2014234778.tif 000006
【図４】
2014234778.tif 000007
【図５】
2014234778.tif 000008
【図６】
2014234778.tif 000009
【図１１】
2014234778.tif 000010
【図１２】
2014234778.tif 000011
【図１３】
2014234778.tif 000012
【図１４】
2014234778.tif 000013
【図７】
2014234778.tif 000014
【図８】
2014234778.tif 000015
【図９】
2014234778.tif 000016
【図１０】
2014234778.tif 000017